【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
基材と、前記基材の表面全体または前記表面の一部分に堆積した耐食性コーティングと、を含む、物品であって、前記耐食性コーティングが、２０ミル／年未満の腐食速度で負のｐＨを有する酸にさらされた後の劣化に耐え、ＡＳＴＭ  Ｅ９２−１７規格に基づいて測定するとき、６００ビッカース硬度（ＨＶ）を超える硬度を示し、前記コーティングが、（ｉ）少なくとも１つの高融点金属、少なくとも１つの高融点金属酸化物、または高融点金属を含む少なくとも１つの他の化合物と、（ｉｉ）少なくとも１つの遷移金属、少なくとも１つの遷移金属酸化物、または遷移金属を含む少なくとも１つの他の化合物と、を含む、物品。
【請求項２】
前記酸が、３０パーセントを超える塩酸の水溶液である、請求項１に記載の物品。
【請求項３】
前記コーティングが、同様の厚さを有する既存のニッケルコーティングよりも少なくとも２倍前記酸に耐え、前記コーティングの前記腐食速度が、両方のコーティングを強酸と接触させたとき、同様の厚さを有する純粋なニッケルコーティングの腐食速度の最大半分である、請求項２に記載の物品。
【請求項４】
前記高融点金属が、ニオブ、モリブデン、タンタル、タングステン、レニウム、ジルコニウム、チタン、バナジウム、クロム、ルテニウム、ロジウム、ハフニウム、オスミウム、イリジウム、およびこれらの組み合わせからなる群から選択される、請求項１に記載の物品。
【請求項５】
前記遷移金属が、スカンジウム、マンガン、鉄、コバルト、ニッケル、銅、亜鉛、イットリウム、テクネチウム、パラジウム、銀、カドミウム、ランタン、プラチナ、金、水銀、アクチニウム、ラザホージウム、ドブニウム、シーボーギウム、ボーリウム、およびこれらの組み合わせからなる群から選択される、請求項１に記載の物品。
【請求項６】
前記コーティングが、ニッケル合金を含み、前記ニッケル合金が、スカンジウム、チタン、バナジウム、クロム、マンガン、鉄、コバルト、銅、亜鉛、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせたニッケルを含む、請求項１に記載の物品。
【請求項７】
前記コーティングが、亜鉛合金を含み、前記亜鉛合金が、スカンジウム、チタン、バナジウム、クロム、マンガン、鉄、コバルト、銅、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせた亜鉛を含む、請求項１に記載の物品。
【請求項８】
前記コーティングが、銅合金を含み、前記銅合金が、スカンジウム、チタン、バナジウム、クロム、マンガン、鉄、コバルト、亜鉛、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせた銅を含む、請求項１に記載の物品。
【請求項９】
前記コーティングが、コバルト合金を含み、前記コバルト合金が、１つ以上の遷移金属と組み合わせたコバルトを含む、請求項１に記載の物品。
【請求項１０】
前記コーティングが、第１の層および第２の層を含み、前記第１層が、前記基材と前記第２の層との間にあり、前記高融点金属または前記高融点金属の化合物が、前記第２の層にのみ存在している、請求項１に記載の物品。
【請求項１１】
前記第１の層が、前記遷移金属およびこれらの化合物を含む、請求項１０に記載の物品。
【請求項１２】
前記コーティングの前記表面の少なくとも一部が、有機または無機−有機材料を含む層で被覆されている、請求項１に記載の物品。
【請求項１３】
前記有機または無機−有機材料が、パリレン、有機官能性シラン、フッ素化有機官能性シラン、フッ素化有機官能性シロキサン、有機官能性オリゴマーシロキサンと、有機官能性樹脂、ハイブリッド無機有機官能性樹脂、ハイブリッド無機有機官能性ＰＯＳＳ樹脂を含むが、これらに限定されない、任意の樹脂と、有機官能性多面体オリゴマーシルセスキオキサン（ＰＯＳＳ）、フッ素化オリゴマーポリシロキサン、有機官能性オリゴマーポリシロキサン、ハイブリッド無機有機官能性オリゴマーポリシロキサンと、フッ素化有機官能性シリコーンコポリマー、有機官能性シリコーンポリマー、ハイブリッド無機有機官能性シリコーンポリマー、有機官能性シリコーンコポリマー、ハイブリッド無機有機官能性シリコーンコポリマー、シリコーンポリマー、有機官能性シリコーンポリマー、フッ素化ポリマーを含むが、これらに限定されない、任意のポリマーまたはコポリマーと、任意のポリマーブレンド、フッ素化多面体オリゴマーシルセスキオキサン（ＦＰＯＳＳ）、不揮発性の直鎖および分岐鎖のアルカン、アルケン、およびアルキンと、直鎖および分岐のアルカン、アルケン、およびアルキンのエステル、過フッ素化有機材料、シランカップリング剤、フッ素化アルキルシロキサン、表面修飾無機粒子、フッ素化アルキルシラン、フッ素化ベースの有機官能性シラン、フッ素化ベースの有機官能性シロキサン、ポリジメチルシロキサン、フッ素化有機官能性オリゴマーシロキサン、水系有機官能性シラン系、有機官能性ポリシロキサン、シランベースのゾル−ゲル系、フルオロアルキシラン、加水分解性無機エトキシシリル基、ゾル−ゲル系、シラン系、官能化シラノール基、他の同様の基、水性でアルコールを含まないポキシシランの生成物、ポリテトラフルオロエチレン、シラン系、またはこれらの任意の組み合わせと、を含む群から選択される、請求項１２に記載の物品。
【請求項１４】
前記第２の層が、ニッケルおよびモリブデンを含み、前記第１の層が、ニッケルを含む、請求項１０に記載の物品。
【請求項１５】
前記第２の層中の前記モリブデンの含有量が、前記第２の層の重量に基づいて、５重量パーセント〜４０重量パーセントである、請求項１４に記載の物品。
【請求項１６】
前記第２の層の厚さが、１μｍ〜３００μｍで変化する、請求項１０に記載の物品。
【請求項１７】
前記第１の層の厚さが、１μｍ〜５００μｍで変化する、請求項１０に記載の物品。
【請求項１８】
前記コーティングが、ＰＴＦＥ、シリカ（ＳｉＯ２）、アルミナ（Ａｌ２Ｏ３）、炭化ケイ素（ＳｉＣ）、ダイヤモンド、珪藻土（ＤＥ）、窒化ホウ素（ＢＮ）、酸化チタン（ＴｉＯ２）、単層カーボンナノチューブ（ＳＷＣＮＴ）、多層カーボンナノチューブ（ＭＷＣＮＴ）、カオリン（Ａｌ２Ｏ３．２ＳｉＯ２．２Ｈ２Ｏ）、炭素、グラファイト、二硫化モリブデン、フッ化ニッケル、炭化クロム（Ｃｒ２Ｃ３）、炭化チタン（ＴｉＣ）、窒化チタン（ＴｉＮ）、他のナノ粒子、およびこれらの組み合わせ、からなる群から選択される粒子をさらに含む、請求項１に記載の物品。
【請求項１９】
前記コーティングの少なくとも一部分が、ＡＳＴＭ  Ｄ７４９０−１３規格によって試験されたとき、９０°を超える水接触角を示す、請求項１に記載の物品。
【請求項２０】
前記コーティングが、第１の遷移金属および前記第１の遷移金属とは異なる第２の遷移金属を含む金属合金を含み、前記コーティングが、エポキシシランの水性でアルコールを含まない生成物を含むシラン系を使用して生成された表面層をさらに含む、請求項１に記載の物品。
【手続補正２】
【補正対象書類名】明細書
【補正対象項目名】０２９９
【補正方法】変更
【補正の内容】
【０２９９】
特定の態様、実施例、および実施形態を上述しているものの、本開示の利点を考慮すれば、開示された例示的な態様、実施例、および実施形態の追加、置換、修正、および変更が可能であることは、当業者によって認識されよう。
本発明のまた別の態様は、以下のとおりであってもよい。
〔１〕基材と、前記基材の表面全体または前記表面の一部分に堆積した耐食性コーティングと、を含む、物品であって、前記耐食性コーティングが、２０ミル／年未満の腐食速度で負のｐＨを有する酸にさらされた後の劣化に耐え、ＡＳＴＭ  Ｅ９２−１７規格に基づいて測定するとき、６００ビッカース硬度（ＨＶ）を超える硬度を示し、前記コーティングが、（ｉ）少なくとも１つの高融点金属、少なくとも１つの高融点金属酸化物、または高融点金属を含む少なくとも１つの他の化合物と、（ｉｉ）少なくとも１つの遷移金属、少なくとも１つの遷移金属酸化物、または遷移金属を含む少なくとも１つの他の化合物と、を含む、物品。
〔２〕前記酸が、３０パーセントを超える塩酸の水溶液である、前記〔１〕に記載の物品。
〔３〕前記コーティングが、同様の厚さを有する既存のニッケルコーティングよりも少なくとも２倍前記酸に耐え、前記コーティングの前記腐食速度が、両方のコーティングを強酸と接触させたとき、同様の厚さを有する純粋なニッケルコーティングの腐食速度の最大半分である、前記〔２〕に記載の物品。
〔４〕前記高融点金属が、ニオブ、モリブデン、タンタル、タングステン、レニウム、ジルコニウム、チタン、バナジウム、クロム、ルテニウム、ロジウム、ハフニウム、オスミウム、イリジウム、およびこれらの組み合わせからなる群から選択される、前記〔１〕に記載の物品。
〔５〕前記遷移金属が、スカンジウム、マンガン、鉄、コバルト、ニッケル、銅、亜鉛、イットリウム、テクネチウム、パラジウム、銀、カドミウム、ランタン、プラチナ、金、水銀、アクチニウム、ラザホージウム、ドブニウム、シーボーギウム、ボーリウム、およびこれらの組み合わせからなる群から選択される、前記〔１〕に記載の物品。
〔６〕前記コーティングが、ニッケル合金を含み、前記ニッケル合金が、スカンジウム、チタン、バナジウム、クロム、マンガン、鉄、コバルト、銅、亜鉛、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせたニッケルを含む、前記〔１〕に記載の物品。
〔７〕前記コーティングが、亜鉛合金を含み、前記亜鉛合金が、スカンジウム、チタン、バナジウム、クロム、マンガン、鉄、コバルト、銅、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせた亜鉛を含む、前記〔１〕に記載の物品。
〔８〕前記コーティングが、銅合金を含み、前記銅合金が、スカンジウム、チタン、バナジウム、クロム、マンガン、鉄、コバルト、亜鉛、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせた銅を含む、前記〔１〕に記載の物品。
〔９〕前記コーティングが、コバルト合金を含み、前記コバルト合金が、１つ以上の遷移金属と組み合わせたコバルトを含む、前記〔１〕に記載の物品。
〔１０〕前記コーティングが、第１の層および第２の層を含み、前記第１層が、前記基材と前記第２の層との間にあり、前記高融点金属または前記高融点金属の化合物が、前記第２の層にのみ存在している、前記〔１〕に記載の物品。
〔１１〕前記第１の層が、前記遷移金属およびこれらの化合物を含む、前記〔１０〕に記載の物品。
〔１２〕前記コーティングの前記表面の少なくとも一部が、有機または無機−有機材料を含む層で被覆されている、前記〔１〕に記載の物品。
〔１３〕前記有機または無機−有機材料が、パリレン、有機官能性シラン、フッ素化有機官能性シラン、フッ素化有機官能性シロキサン、有機官能性オリゴマーシロキサンと、有機官能性樹脂、ハイブリッド無機有機官能性樹脂、ハイブリッド無機有機官能性ＰＯＳＳ樹脂を含むが、これらに限定されない、任意の樹脂と、有機官能性多面体オリゴマーシルセスキオキサン（ＰＯＳＳ）、フッ素化オリゴマーポリシロキサン、有機官能性オリゴマーポリシロキサン、ハイブリッド無機有機官能性オリゴマーポリシロキサンと、フッ素化有機官能性シリコーンコポリマー、有機官能性シリコーンポリマー、ハイブリッド無機有機官能性シリコーンポリマー、有機官能性シリコーンコポリマー、ハイブリッド無機有機官能性シリコーンコポリマー、シリコーンポリマー、有機官能性シリコーンポリマー、フッ素化ポリマーを含むが、これらに限定されない、任意のポリマーまたはコポリマーと、任意のポリマーブレンド、フッ素化多面体オリゴマーシルセスキオキサン（ＦＰＯＳＳ）、不揮発性の直鎖および分岐鎖のアルカン、アルケン、およびアルキンと、直鎖および分岐のアルカン、アルケン、およびアルキンのエステル、過フッ素化有機材料、シランカップリング剤、フッ素化アルキルシロキサン、表面修飾無機粒子、フッ素化アルキルシラン、フッ素化ベースの有機官能性シラン、フッ素化ベースの有機官能性シロキサン、ポリジメチルシロキサン、フッ素化有機官能性オリゴマーシロキサン、水系有機官能性シラン系、有機官能性ポリシロキサン、シランベースのゾル−ゲル系、フルオロアルキシラン、加水分解性無機エトキシシリル基、ゾル−ゲル系、シラン系、官能化シラノール基、他の同様の基、水性でアルコールを含まないポキシシランの生成物、ポリテトラフルオロエチレン、シラン系、またはこれらの任意の組み合わせと、を含む群から選択される、前記〔１２〕に記載の物品。
〔１４〕前記第２の層が、ニッケルおよびモリブデンを含み、前記第１の層が、ニッケルを含む、前記〔１０〕に記載の物品。
〔１５〕前記第２の層中の前記モリブデンの含有量が、前記第２の層の重量に基づいて、５重量パーセント〜４０重量パーセントである、前記〔１４〕に記載の物品。
〔１６〕前記第２の層の厚さが、１μｍ〜３００μｍで変化する、前記〔１０〕に記載の物品。
〔１７〕前記第１の層の厚さが、１μｍ〜５００μｍで変化する、前記〔１０〕に記載の物品。
〔１８〕前記コーティングが、ＰＴＦＥ、シリカ（ＳｉＯ２）、アルミナ（Ａｌ２Ｏ３）、炭化ケイ素（ＳｉＣ）、ダイヤモンド、珪藻土（ＤＥ）、窒化ホウ素（ＢＮ）、酸化チタン（ＴｉＯ２）、単層カーボンナノチューブ（ＳＷＣＮＴ）、多層カーボンナノチューブ（ＭＷＣＮＴ）、カオリン（Ａｌ２Ｏ３．２ＳｉＯ２．２Ｈ２Ｏ）、炭素、グラファイト、二硫化モリブデン、フッ化ニッケル、炭化クロム（Ｃｒ２Ｃ３）、炭化チタン（ＴｉＣ）、窒化チタン（ＴｉＮ）、他のナノ粒子、およびこれらの組み合わせ、からなる群から選択される粒子をさらに含む、前記〔１〕に記載の物品。
〔１９〕前記コーティングの少なくとも一部分が、ＡＳＴＭ  Ｄ７４９０−１３規格によって試験されたとき、９０°を超える水接触角を示す、前記〔１〕に記載の物品。
〔２０〕前記コーティングが、第１の遷移金属および前記第１の遷移金属とは異なる第２の遷移金属を含む金属合金を含み、前記コーティングが、エポキシシランの水性でアルコールを含まない生成物を含むシラン系を使用して生成された表面層をさらに含む、前記〔１〕に記載の物品。
〔２１〕前記コーティングの少なくとも一部分が、負のｐＨを有する酸に２４時間さらされた後、９０°を超える水接触角を示す、前記〔１〕に記載の物品。
〔２２〕前記酸が、３０パーセントを超える塩酸の水溶液である、前記〔１〕に記載の物品。
〔２３〕前記コーティングの少なくとも一部分が、３００℃で２４時間加熱した後、９０°を超える水接触角を示す、前記〔１〕に記載の物品。
〔２４〕前記コーティングが、自己修復特性を示し、前記コーティング上に引っ掻き傷または凹みがある場合でも、前記基材を腐食から保護する、前記〔１〕に記載の物品。
〔２５〕前記コーティングが、ＡＳＴＭ  Ｆ５１９規格に基づいて試験したとき、水素脆化を示さない、前記〔１〕に記載の物品。
〔２６〕前記コーティングが、ＡＳＴＭ  Ｅ９２−１７規格に基づいて測定したとき、６００〜８５０のビッカース硬度を示す、前記〔１〕に記載の物品。
〔２７〕前記コーティングが、ＡＳＴＭ  Ｄ４０６０に基づいて測定したとき、２〜２０のテーバー摩滅指数（ＴＷＩ）を示す、前記〔１〕に記載の物品。
〔２８〕前記コーティングが、ＮＡＣＥ  ＴＭ−０２８４規格に基づく硫化水素割れを示さない、前記〔１〕に記載の物品。
〔２９〕前記コーティングが、ＡＳＴＭ  Ｂ１１７規格に従って、塩水噴霧に１０００時間さらされた後、８〜１０の腐食評点を示す、前記〔１〕に記載の物品。
〔３０〕前記コーティングが、ＡＳＴＭ  Ｅ８規格に基づいて測定したとき、４％〜１０％の伸びの延性値を示す、前記〔１〕に記載の物品。
〔３１〕前記コーティングが、アルカリ環境中で少なくとも２４時間の耐化学性および１ｍｇ／ｃｍ2よりも低い重量損失を示す、前記〔１〕に記載の物品。
〔３２〕前記コーティングが、有機溶剤中で少なくとも２５時間の耐化学性および１ｍｇ／ｃｍ2よりも低い重量損失を示す、前記〔１〕に記載の物品。
〔３３〕前記コーティングが、ＡＳＴＭ  Ｄ３３６３に従って、９Ｈを超える鉛筆硬度を示す、前記〔１〕に記載の物品。
〔３４〕前記コーティングが、ＡＳＴＭ  Ｇ９９に従って、０．１〜６．０（１０-5ｍｍ3／Ｎｍ）の摩滅係数を示す、前記〔１〕に記載の物品。
〔３５〕前記コーティングが、ＡＳＴＭ  Ｇ９９に従って、０．４〜０．７の摩擦係数を示す、前記〔１〕に記載の物品。
〔３６〕前記〔１〕〜〔３５〕に記載の前記物品の前記コーティングのうちの少なくとも１つを含む、銃器構成要素。
〔３７〕前記〔１〕〜〔３５〕に記載の前記物品の前記コーティングのうちの少なくとも１つを含む、オーブン壁。
〔３８〕前記〔１〕〜〔３５〕に記載の前記物品の前記コーティングのうちの少なくとも１つを含む、クックトップ。
〔３９〕前記〔１〕〜〔３５〕に記載の前記物品の前記コーティングのうちの少なくとも１つを含む、調理デバイス。
〔４０〕前記〔１〕〜〔３５〕に記載の前記物品の前記コーティングのうちの少なくとも１つを含む、パイプ。
〔４１〕前記〔１〕〜〔３５〕に記載の前記物品の前記コーティングのうちの少なくとも１つを含む、車両構成要素。
〔４２〕前記〔１〕〜〔３５〕に記載の前記物品の前記コーティングのうちの少なくとも１つを含む、車両シャーシ。
〔４３〕前記〔１〕〜〔３５〕に記載の前記物品の前記コーティングのうちの少なくとも１つを含む、船殻。
〔４４〕前記〔１〕〜〔３５〕に記載の前記物品の前記コーティングのうちの少なくとも１つを含む、排気システム。
〔４５〕前記〔１〕〜〔３５〕に記載の前記物品の前記コーティングのうちの少なくとも１つを含む、熱交換器。
〔４６〕前記〔１〕〜〔３５〕に記載の前記物品の前記コーティングのうちの少なくとも１つを含む、屋外用機器物品。
〔４７〕前記〔１〕〜〔３５〕に記載の前記物品の前記コーティングのうちの少なくとも１つを含む、屋外用家具物品。
〔４８〕前記〔１〕〜〔３５〕に記載の前記物品の前記コーティングのうちの少なくとも１つを含む、屋外用動力機器物品。
〔４９〕前記〔１〕〜〔３５〕に記載の前記物品の前記コーティングのうちの少なくとも１つを含む、半導体処理チャンバ。
〔５０〕前記〔１〕〜〔３５〕に記載の前記物品の前記コーティングのうちの少なくとも１つを含む、木材物品。
〔５１〕前記〔１〕〜〔３５〕に記載の前記物品の前記コーティングのうちの少なくとも１つを含む、プラスチック物品。
〔５２〕前記〔１〕〜〔３５〕に記載の前記物品の前記コーティングのうちの少なくとも１つを含む、建物用フレーム。
〔５３〕前記〔１〕〜〔３５〕に記載の前記物品の前記コーティングのうちの少なくとも１つを含む、浴室装置。
〔５４〕人の排泄物を受容するように構成された浴室装置であって、少なくとも１つの表面が、前記〔１〕〜〔３５〕に記載の前記物品のコーティングのうちの少なくとも１つで前記人の排泄物を受容するように構成されている、浴室装置。
〔５５〕前記〔１〕〜〔３５〕に記載の前記物品の前記コーティングのうちの少なくとも１つを含む、シンク付属品。
〔５６〕前記〔１〕〜〔３５〕に記載の前記物品の前記コーティングのうちの少なくとも１つを含む、ドアハンドル。
〔５７〕前記〔１〕〜〔３５〕に記載の前記物品の前記コーティングのうちの少なくとも１つを含む、屋内用家具物品。
〔５８〕ハウジングおよび前記ハウジング内のプロセッサを含む電子デバイスであって、前記電子デバイスの少なくとも１つの表面が、前記〔１〕〜〔３５〕に記載の前記物品の前記コーティングのうちの少なくとも１つを含む、電子デバイス。
〔５９〕電子デバイスを受容するように構成された電子デバイスケースであって、前記電子デバイスケースの少なくとも１つの表面が、前記〔１〕〜〔３５〕に記載の前記物品の前記コーティングのうちの少なくとも１つを含む、電子デバイスケース。
〔６０〕前記〔１〕〜〔３５〕に記載の前記物品の前記コーティングのうちの少なくとも１つを含むコーティングを含む少なくとも１つのかみそりの刃を含む、かみそり。
〔６１〕前記〔１〕〜〔３５〕に記載の前記物品の前記コーティングのうちの少なくとも１つを含むハンドルを含む、かみそり。
〔６２〕哺乳動物の体内に挿入されるように構成された医療用インプラントであって、前記〔１〕〜〔３５〕に記載の前記物品の前記コーティングのうちの少なくとも１つを含む、医療用インプラント。
〔６３〕材料を受容し、成形品を提供するように構成された空洞を備える工業用金型であって、前記工業用金型の少なくとも１つの表面が、前記〔１〕〜〔３５〕に記載の前記物品の前記コーティングのうちの少なくとも１つを含む、工業用金型。
〔６４〕入口、出口、および前記入口から前記出口への流体の流れを制御するように構成された仕切りを備える仕切り弁であって、仕切り弁の少なくとも１つの表面が、前記〔１〕〜〔３５〕に記載の前記物品の前記コーティングのうちの少なくとも１つを含む、仕切り弁。
〔６５〕汚染物質を吸着するように構成された汚染制御手段を備える汚染制御システムであって、前記汚染制御システムのうちの少なくとも１つの表面が、前記〔１〕〜〔３５〕に記載の前記物品の前記コーティングのうちの少なくとも１つを含む、汚染制御システム。
〔６６〕前記〔１〕〜〔３５〕に記載の前記物品の前記コーティングのうちの少なくとも１つを含むコーティングを含む圧縮機ブレードを備える、圧縮機。
〔６７〕前記〔１〕〜〔３５〕に記載の前記物品の前記コーティングのうちの少なくとも１つを含むコーティングを含むタービンブレードを備える、タービン。
〔６８〕前記〔１〕〜〔３５〕に記載の前記物品の前記コーティングのうちの少なくとも１つを含む、エンジン構成要素。
〔６９〕前記〔１〕〜〔３５〕に記載の前記物品の前記コーティングのうちの少なくとも１つを含む、石油およびガス産業用構成要素。
〔７０〕前記〔１〕〜〔３５〕に記載の前記物品の前記コーティングのうちの少なくとも１つを含む、本明細書に記載するような構成要素。
〔７１〕基材上に配設されたコーティングを含む物品であって、前記コーティングが、少なくとも２つの遷移金属を含む遷移金属合金を含む電着層を含み、前記コーティングが、前記電着層上に配設された表面層をさらに含み、前記表面層が、シラン系を使用して生成されている、物品。
〔７２〕ドアに結合されたオーブン庫内を備えるオーブンであって、前記オーブン庫内が、後壁、上壁、底壁、および側壁を備え、前記上壁が、前記側壁に結合され、前記側壁が、前記底壁に結合されて、オーブン庫内を形成し、前記後壁、上壁、底壁、および側壁のうちの１つのうちの少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、オーブン。
〔７３〕少なくとも１つのバーナ要素を備えるクックトップであって、前記クックトップが、少なくとも２つの遷移金属を含む遷移金属合金を含む電着層を含むコーティングを含み、前記コーティングが、前記電着層上に配設された表面層をさらに含み、前記表面層が、シラン系を使用して生成されている、クックトップ。
〔７４〕入口、出口、および前記入口と前記出口との間の本体を備えるパイプであって、前記パイプの少なくとも１つの内表面または外表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、パイプ。
〔７５〕互いに結合された複数のコイルを備えるチューブコイルであって、前記コイルが、前記コイルの入口から前記コイルの出口への流体の通過を可能にする内部流体経路を含み、前記チューブコイルの少なくとも１つの内表面または外表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、チューブコイル。
〔７６〕互いに結合された構造部材を含む車両シャーシであって、前記車両シャーシの少なくとも１つの内表面または外表面が、前記少なくとも１つの内表面または外表面上に配置された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、車両シャーシ。
〔７７〕外部表面を含む船殻であって、前記船殻の前記外部表面が、前記外部表面上に配設された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、船殻。
〔７８〕入口および出口、ならびに前記入口と前記出口との間の排気管を備える排気システムであって、前記排気システムの少なくとも１つの内表面または外表面が、前記少なくとも１つの内表面または外表面上に配置された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、排気システム。
〔７９〕複数の冷却フィンに熱的に結合された内部流体回路を備える熱交換器であって、前記内部流体回路または前記冷却フィン少なくとも１つの内表面または外表面が、前記少なくとも１つの内表面または外表面上に配置された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、熱交換器。
〔８０〕金属フレームを備える屋外用機器物品であって、前記金属フレームが、前記金属フレームの表面上に配設された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、屋外用機器物品。
〔８１〕金属フレームを備える屋外用家具であって、前記金属フレームが、前記金属フレームの表面上に配設された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、屋外用家具。
〔８２〕エンジンまたはモータに結合された金属フレームを備える屋外用動力機器物品であって、前記金属フレームが、前記金属フレームの表面上に配設された電着層を含むコーティングを含み、前記電着層が、少なくとも２つの遷移金属を含む遷移金属合金を含み、前記コーティングが、前記電着層上に配設された表面層をさらに含み、前記表面層が、シラン系を使用して生成されている、屋外用動力機器物品。
〔８３〕後壁と、上壁と、底壁と、側壁と、を備える、半導体処理チャンバであって、前記上壁が、前記側壁に結合され、前記側壁が、前記底壁に結合されて、前記処理チャンバを形成し、前記処理チャンバの少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、半導体処理チャンバ。
〔８４〕セルロース繊維を含む基材を含む木材物品であって、前記基材の少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、木材物品。
〔８５〕少なくとも１つのポリマーを含む基材を含むプラスチック物品であって、前記基材の少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、プラスチック物品。
〔８６〕互いに結合された複数の構造部材を含む建物用フレームであって、前記複数の構造部材のうちの１つの少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、建物用フレーム。
〔８７〕給水口および排水口と、前記給水口と前記排水口との間の容器と、を備える、浴室装置であって、前記浴室装置の少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、浴室装置。
〔８８〕人の排泄物を受容するように構成された浴室装置であって、前記人の排泄物を受容するように構成された少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、浴室装置。
〔８９〕少なくとも２つの遷移金属を含む遷移金属合金を含む電着層を含むコーティングを含むシンク付属品であって、前記コーティングが、前記電着層上に配設された表面層をさらに含み、前記表面層が、シラン系を使用して生成されている、シンク付属品。
〔９０〕少なくとも２つの遷移金属を含む遷移金属合金を含む電着層を含むコーティングを含むドアハンドルであって、前記コーティングが、前記電着層上に配設された表面層をさらに含み、前記表面層が、シラン系を使用して生成されている、ドアハンドル。
〔９１〕少なくとも１つの表面を含む基材を含む屋内用家具物品であって、前記少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、屋内用家具物品。
〔９２〕ハウジングと、前記ハウジング内のプロセッサと、を備える、電子デバイスであって、前記電子デバイスの少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、電子デバイス。
〔９３〕電子デバイスを受容するように構成された電子デバイスケースであって、前記電子デバイスケースの少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、電子デバイスケース。
〔９４〕少なくとも２つの遷移金属を含む遷移金属合金を含む電着層を含むコーティングを含む少なくとも１つのかみそりの刃を備えるかみそりであって、前記コーティングが、前記電着層上に配設された表面層をさらに含み、前記表面層が、シラン系を使用して生成されている、かみそり。
〔９５〕少なくとも２つの遷移金属を含む遷移金属合金を含む電着層を含むコーティングを含むハンドルを備えるかみそりであって、前記コーティングが、前記電着層上に配設された表面層をさらに含み、前記表面層が、シラン系を使用して生成されている、かみそり。
〔９６〕哺乳動物の体内に挿入されるように構成された医療用インプラントであって、前記医療用インプラントが、少なくとも２つの遷移金属を含む遷移金属合金を含む電着層を含むコーティングを含み、前記コーティングが、前記電着層上に配設された表面層をさらに含み、前記表面層が、シラン系を使用して生成されている、医療用インプラント。
〔９７〕材料を受容し、成形品を提供するように構成された空洞を備える工業用金型であって、前記工業用金型の少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、工業用金型。
〔９８〕入口と、出口と、前記入口から前記出口への流体の流れを制御するように構成された仕切りと、を備える、仕切り弁であって、前記仕切り弁の少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、仕切り弁。
〔９９〕汚染物質を吸着するように構成された汚染制御手段を備える汚染制御システムであって、前記汚染制御システムの少なくとも１つの表面が、少なくとも２つの遷移金属を含む遷移金属合金を含む電着層を含むコーティングを含み、前記コーティングが、前記電着層上に配設された表面層をさらに含み、前記表面層が、シラン系を使用して生成されている、汚染制御システム。
〔１００〕少なくとも２つの遷移金属を含む遷移金属合金を含む電着層を含むコーティングを含むブレードを備える圧縮機またはタービンデバイスであって、前記コーティングが、前記電着層上に配設された表面層をさらに含み、前記表面層が、シラン系を使用して生成されている、圧縮機またはタービンデバイス。
〔１０１〕基材上に第１のコーティングを生成する方法であって、前記方法が、金属または金属化合物の堆積をもたらす電気化学プロセスを使用して一部分または表面全体に第１のコーティングを堆積することを含み、前記堆積した第１のコーティングが、少なくとも１つの高融点金属、少なくとも１つの高融点金属酸化物、または高融点金属の他の化合物と、少なくとも１つの遷移金属、少なくとも１つの遷移金属酸化物、または遷移金属の他の化合物と、を含み、堆積した第１のコーティングが、ＡＳＴＭ  Ｅ９２−１７規格に基づいて測定したとき、ビッカース硬度（ＨＶ）が６００を超える硬度を含み、腐食速度が２０ミル／年未満である負のｐＨを有する強酸に耐える、方法。
〔１０２〕前記電気化学プロセスが、電着プロセス、電気めっき、無電解堆積プロセス、自己触媒めっき、めっき、およびこれらの組み合わせからなる群から選択される、前記〔１０１〕に記載の方法。
〔１０３〕前記電気化学プロセスの後、アニーリング、熱処理、水素ベーキング除去、真空調節、エイジング、プラズマエッチング、グリットブラスト、ウェットエッチング、イオンミリング、電磁放射線への暴露、およびこれらの組み合わせからなる群から選択される少なくとも１つの他のプロセスが続く、前記〔１０１〕に記載の方法。
〔１０４〕前記アニーリングが、３００℃〜６００℃で、１時間〜６時間実施される、前記〔１０３〕に記載の方法。
〔１０５〕水素ベーキング除去が、１９０℃〜２２０℃で、８〜２４時間実施される、前記〔１０３〕に記載の方法。
〔１０６〕１つ以上の遷移金属を含む第２のコーティングの上部に前記第１のコーティングを堆積することをさらに含む、前記〔１０１〕に記載の方法。
〔１０７〕前記第２のコーティング上に第１のコーティングを堆積する前に、前記基材上に前記第２のコーティングを堆積することをさらに含み、前記第１および第２のコーティングの両方が、１つの浴を使用して電着される、前記〔１０６〕に記載の方法。
〔１０８〕前記第１および第２のコーティングが、２つの別個の浴を使用して電着される、前記〔１０６〕に記載の方法。
〔１０９〕既存の工業用電気めっきプロセスが、前記第２のコーティングを提供するために使用され、前記既存の電気めっきプロセスが、ワットニッケルめっき、スルファミン酸ニッケルめっき、無電解ニッケルめっき、亜鉛めっき、クロメート処理、リン酸塩処理、黒染めっき、銅めっき、酸性銅めっき、シアン化銅めっき、フルオボライトめっき、ピロリン酸塩めっき、アルカリ性非シアン化銅めっき、装飾ニッケルめっき、半光沢ニッケルめっき、光沢ニッケルめっき、高硫黄ニッケルめっき、サテンニッケルめっき、スルファミン酸塩ストライク、装飾クロムめっき、機能性クロムめっき、無錫鋼めっき、カドミウムめっき、銀めっき、パラジウムめっき、パラジウム−ニッケルめっき、ルテニウムめっき、無電解銅めっき、陽極酸化、硫酸ニッケルめっき、およびこれらの組み合わせのうちの１つ以上を含む、前記〔１０６〕に記載の方法。
〔１１０〕前記電気化学プロセスが、臭化物（Ｂｒ-）、炭酸（ＣＯ3-）、炭酸水素（ＨＣＯ3-）、塩素酸（ＣｌＯ3-）、クロム酸（ＣｒＯ4-）、シアン化物（ＣＮ-）、重クロム酸（Ｃｒ2Ｏ72-）、リン酸二水素（Ｈ2ＰＯ4-）、フッ化物（Ｆ-）、水素化物（Ｈ-）、リン酸水素（ＨＰＯ42-）、硫酸水素または重硫酸（ＨＳＯ4-）、水酸化物（ＯＨ-）、ヨウ化物（Ｉ-）、窒化物（Ｎ3-）、硝酸（ＮＯ3-）、亜硝酸（ＮＯ2-）、酸化物（Ｏ2-）、過マンガン酸（ＭｎＯ4-）、過酸化物（Ｏ22-）、リン酸（ＰＯ43-）、硫化物（Ｓ2-）、チオシアン酸（ＳＣＮ-）、亜硫酸（ＳＯ32-）、硫酸（ＳＯ42-）、塩化物（Ｃｌ−）、ホウ化物（Ｂ3-）、ホウ酸（ＢＯ33-）、二硫化物（Ｓ22-）、ホスファニド（ＰＨ2-）、ホスファンジイド（ＰＨ2-）、超酸化物（Ｏ2-）、オゾン化物（Ｏ3-）、三ヨウ化物（Ｉ3-）、二塩化物（Ｃｌ2-）、二炭化物（Ｃ22-）、アジ化物（Ｎ3-）、五スズ化物（Ｓｎ52-）、九鉛化物（Ｐｂ94-）、アザニドまたはジヒドリド硝酸（ＮＨ2-）、ゲルマニウム化物（ＧｅＨ3-）、スルファニド（ＨＳ-）、スルファニヌイド（Ｈ2Ｓ-）、次亜塩素酸（ＣｌＯ-）、ヘキサフルオリドリン酸（［ＰＦ6］-）、テトラクロリド銅酸（ＩＩ）（［ＣｕＣｌ4］2-）、テトラカルボニル鉄酸（［Ｆｅ（ＣＯ）4］2-）、テトラフルオロホウ酸（［ＢＦ4-］）、ビス（トリフルオロメチルスルホニル）イミド（［ＮＴｆ2］-）、トリフルオロメタンスルホン酸（［ＴｆＯ］−）、ジシアナミド［Ｎ（ＣＮ）2］-、メチル硫酸［ＭｅＳＯ4］-、ジメチルリン酸［Ｍｅ2ＰＯ4］-、酢酸［ＭｅＣＯ2］-と、クエン酸（Ｃ6Ｈ5Ｏ73-）、グロコン酸（Ｃ6Ｈ11Ｏ7-）、酢酸（ＣＨ3ＣＯＯ-）などの錯化剤またはキレート剤と、モリブデン酸（ＭｏＯ42-）、スルファミン酸（Ｈ2ＮＳＯ32-）、ジルコン酸（ＺｒＯ４2-）と、これらの組み合わせからなる群から選択される少なくとも１つの負電荷を有するイオンを含む水溶液中で実施される、前記〔１０１〕に記載の方法。
〔１１１〕前記電気化学プロセスが、アンモニウム（ＮＨ4+）、ナトリウム（Ｎａ+）、遷移金属または高融点金属のイオン、水素（Ｈ+）、ホスホニウム（ＰＨ4+）、およびこれらの組み合わせからなる群から選択される少なくとも１つの正電荷を有するイオンを含む水溶液中で実施される、前記〔１０１〕に記載の方法。
〔１１２〕前記電気化学プロセスが、チオ尿素、アセトン、エタノール、カドミウムイオン、塩化物イオン、ステアリン酸、エチレンジアミン二塩酸塩（ＥＤＡ）、サッカリン、臭化セチルトリメチルアンモニウム（ＣＴＡＢ）、ドデシル硫酸ナトリウム、ラウリル硫酸ナトリウム（ＳＬＳ）、サッカリン、ナフタレンスルホン酸、ベンゼンスルホン酸、クマリン、エチルバニリン、アンモニア、エチレンジアミン、ポリエチレングリコール（ＰＥＧ）、ビス（３−スルホプロピル）ジスルフィド（ＳＰＳ）、ヤヌスグリーンＢ（ＪＧＢ）、アゾベンゼンベースの界面活性剤（ＡＺＴＡＢ）、ポリオキシエチレンファミリーの表面活性剤、クエン酸ナトリウム、過フッ素化アルキル硫酸、添加剤Ｋ、塩化カルシウム、塩化アンモニウム、塩化カリウム、ホウ酸、ミリスチン酸、塩化コリン、クエン酸、任意の酸化還元活性界面活性剤、任意の導電性イオン液体、任意の湿潤剤、界面活性剤、任意のレベリング剤、任意の消泡剤、任意の乳化剤、光沢剤、異なるアミン、またはこれらの任意の組み合わせからなる群から選択される少なくとも１つの添加剤を含む水溶液中で実施される、前記〔１０１〕に記載の方法。
〔１１３〕前記湿潤剤が、ポリグリコールエーテル、ポリグリコールアルコール、スルホン化オレイン酸誘導体、第一級アルコールの硫酸形態、アルキルスルホネート、アルキル硫酸  アラルキルスルホネート、硫酸、パーフルオロ−アルキルスルホネート、酸アルキルおよびアラルキル−リン酸エステル、アルキルポリグリコールエーテル、アルキルポリグリコールリン酸エステル、もしくはこれらの塩、またはこれらの任意の組み合わせ、を含む、前記〔１１２〕に記載の方法。
〔１１４〕前記レベリング剤が、Ｎを含有し、任意に置換されたおよび／または四級化されたポリマー、例えば、ポリエチレンイミンおよびその誘導体、ポリグリシン、ポリ（アリルアミン）、ポリアニリン（スルホン化）、ポリビニルピロリドン、ポリビニルピリジン、ポリビニルイミダゾール、ポリ尿素、ポリアクリルアミド、ポリ（メラミン−ｃｏ−ホルムアルデヒド）、ポリアルカノールアミン、ポリアミノアミドおよびその誘導体、ポリアルカノールアミンおよびその誘導体、ポリエチレンイミンおよびその誘導体、四級化されたポリエチレンイミン、ポリ（アリルアミン）、ポリアニリン、ポリ尿素、ポリアクリルアミド、ポリ（メラミン−ｃｏ−ホルムアルデヒド）、アミンとエピクロロヒドリンとの反応生成物、アミンとエピクロロヒドリンとポリアルキレンオキシドとの反応生成物、アミンとポリエポキシドとの反応生成物、ポリビニルピリジン、ポリビニルイミダゾール、ポリビニルピロリドン、もしくはこれらのコポリマー、ニグロシン、ペンタメチル−パラ−ロザニリン、またはこれらの任意の組み合わせなどのうちの１つ以上を、１ｇ／Ｌ〜４０ｇ／Ｌの量で含む、前記〔１１２〕に記載の方法。
〔１１５〕前記消泡剤が、脂肪、油、長鎖化されたアルコールもしくはグリコール、ポリエチレングリコール、例えばＴｒｉｔｏｎなどのポリエチレンオキシド、アルキルホスフェート、金属セッケン、特殊なシリコーン消泡剤、パーフルオロアルキルで修飾された市販の炭化水素消泡剤およびパーフルオロアルキルで置換された市販のシリコーン、完全にフッ素化されたアルキルホスホネート、パーフルオロアルキルで置換されたリン酸エステル、またはこれらの任意の組み合わせのうちの１つ以上を含む、前記〔１１２〕に記載の方法。
〔１１６〕前記乳化剤が、カチオンベースの薬剤、両性ベースの薬剤、および非イオンベースの薬剤と、クエン酸塩、酢酸塩、グルコン酸塩、およびエチレンジアミン四酢酸（ＥＤＴＡ）などのキレート剤、またはこれらの任意の組み合わせのうちの１つ以上を含む、前記〔１１２〕に記載の方法。
〔１１７〕前記電気化学プロセスが、少なくとも１つのニッケル塩を含む水溶液中で実施され、前記水溶液中のニッケルイオンの総濃度が５ｇ／Ｌ〜１００ｇ／Ｌである、前記〔１０１〕に記載の方法。
〔１１８〕前記電気化学プロセスが、少なくとも１つのモリブデン塩を含む水溶液中で実施され、前記水溶液中のモリブデンイオンの総濃度が０．５ｇ／Ｌ〜１００ｇ／Ｌである、前記〔１１〕に記載の方法。
〔１１９〕前記電気化学プロセスが、６〜１１のｐＨを有する水溶液中で実施される、前記〔１０１〕に記載の方法。
〔１２０〕前記電気化学プロセスが、２０℃〜９０℃の温度を有する水溶液中で実施される、前記〔１０１〕に記載の方法。
〔１２１〕防食物品であって、
電着コーティングを含む基材であって、前記電着コーティングが、少なくとも２つの遷移金属を含む遷移金属合金を含む、基材と、
前記電着コーティング上に配設された表面コーティングであって、シラン系と電着コーティングとの反応生成物を含む、表面コーティングと、を含む防食物品。
〔１２２〕前記シラン系が、官能化シラノール基含有材料を含む、前記〔１２１〕に記載の防食物品。
〔１２３〕前記シラン系が、水性でアルコールを含まないエポキシシランの生成物を含む、前記〔１２１〕に記載の防食物品。
〔１２４〕前記電着コーティングが、スカンジウム、チタン、バナジウム、クロム、マンガン、鉄、コバルト、銅、亜鉛、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせたニッケルを含むニッケル合金を含む、前記〔１２１〕に記載の防食物品。
〔１２５〕前記電着コーティングが、１つのみの他の遷移金属と組み合わせたニッケルを含むニッケル合金を含み、前記１つのみの他の遷移金属が、スカンジウム、チタン、バナジウム、クロム、マンガン、鉄、コバルト、銅、亜鉛、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つである、前記〔１２１〕に記載の防食物品。
〔１２６〕前記電着コーティングが、スカンジウム、チタン、バナジウム、クロム、マンガン、鉄、コバルト、銅、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせた亜鉛を含む亜鉛合金を含む、前記〔１２１〕に記載の防食物品。
〔１２７〕前記電着コーティングが、１つのみの他の遷移金属と組み合わせた亜鉛を含む亜鉛合金を含み、前記１つのみの他の遷移金属が、スカンジウム、チタン、バナジウム、クロム、マンガン、鉄、コバルト、銅、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つである、前記〔１２１〕に記載の防食物品。
〔１２８〕前記電着コーティングが、スカンジウム、チタン、バナジウム、クロム、マンガン、鉄、コバルト、亜鉛、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つ以上と組み合わせた銅を含む銅合金を含む、前記〔１２１〕に記載の防食物品。
〔１２９〕前記電着コーティングが、１つのみの他の遷移金属と組み合わせた銅を含む銅合金を含み、前記１つのみの他の遷移金属が、スカンジウム、チタン、バナジウム、クロム、マンガン、鉄、コバルト、亜鉛、ニッケル、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、プラチナ、金、水銀、ラザホージウム、ドブニウム、シーボーギウム、ボーリウム、ハッシウム、マイトネリウム、ダームスタチウム、レントゲニウム、およびコペルニシウムのうちの１つである、前記〔１２１〕に記載の防食物品。
〔１３０〕前記電着コーティングが、テクスチャ層を含む、前記〔１２１〕に記載の防食物品。